(57)【要約】      （修正有）【課題】断熱性、保温性、クッション性などの特性をもつ嵩高い深絞り成形体を製造する。通常の抄紙機を用いて製造し、深絞り成形を行うときに、破断・皺の発生のない該深絞り成形性紙の提供。【解決手段】Ｎ−ＢＫＰ、熱可塑性合成繊維及び発泡性マイクロカプセル粒子を主体として組成される熱成形可能な発泡性成形性紙において、該成形性紙が表層、中層、裏層で構成される木材パルプ配合率５１％以上の多層抄き紙であり、該中層に繊維層１００質量％当たり、加熱によってその直径が約４〜５倍及び体積が６０倍以上に膨張する発泡性マイクロカプセル粒子を１０〜４０質量％配合し、表層および裏層に該発泡性マイクロカプセル粒子を配合しないかまたは中層よりも少なく最大１０質量％配合し、抄紙機の乾燥工程で、該発泡性マイクロカプセル粒子を発泡させずに乾燥後、キャレンダーに掛け、厚さ１ｍｍ以下で巻き取ることを特徴とする深絞り成形性紙。【選択図】なし【特許請求の範囲】
【請求項１】
Ｎ−ＢＫＰ（針葉樹晒しクラフトパルプ）、熱可塑性合成繊維及び発泡性マイクロカプセル粒子を主体として組成される熱成形可能な発泡性成形性紙において、該成形性紙が表層、少なくとも１層の中層、裏層で構成される木材パルプ配合率５１％以上の多層抄き紙であり、該中層に繊維層１００質量％当たり、加熱によってその直径が約４〜５倍及び体積が６０倍以上に膨張する発泡性マイクロカプセル粒子を１０〜４０質量％配合し、表層および裏層に該発泡性マイクロカプセル粒子を配合しないかまたは中層よりも少なく最大１０質量％配合し、抄紙機の乾燥工程で、該発泡性マイクロカプセル粒子を発泡させずに乾燥後、キャレンダーに掛け、厚さ１ｍｍ以下で巻き取ることを特徴とする深絞り成形性紙。
【請求項２】
前記成形性紙の表裏層に前記発泡性マイクロカプセル粒子を繊維層１００質量％当たり１〜１０質量％添加し、前記多層抄き紙全体としての繊維層１００質量％当たり、該発泡性マイクロカプセル粒子が９〜３５質量％になることを特徴とする請求項１記載の深絞り成形性紙。
【請求項３】
前記熱可塑性合成繊維が、融点１００〜１８０℃である多分岐状ポリエチレン系合成パルプであることを特徴とする請求項１又は２記載の深絞り成形性紙。
【請求項４】
前記成形性紙において、１００〜２２０℃の熱プレスによって、加熱させ発泡させることを特徴とする請求項１、２又は３記載の深絞り成形性紙。
【発明の詳細な説明】
【技術分野】
【０００１】
本発明は、合成パルプ、木材パルプ及び熱によって発泡する性質をもつマイクロカプセル粒子を主体として組成される加工性に優れた熱成形可能な深絞り成形用の発泡性成形性紙に関する。この成形性紙は、発泡後に嵩高成形体となる。さらに詳しくは、深絞り成形後に、断熱材、自動車の内装材などの用途で使用され、断熱性、保温性、クッション性などの特性をもつ成形体になる。
【背景技術】
【０００２】
従来、密度が低く、断熱材や自動車の内装材などの用途で使用されているシートは、発泡スチロールや発泡ポリエチレンなどの高分子ポリマーが、断熱性、保温性に優れ、成形性、加工性、クッション性もよく、安価であるために大量に使用されているが、昨今の環境汚染防止への要望から、自然に分解したり、燃焼したりしても汚染物質の出ない紙などへの転換が進められている。
【０００３】
特許文献１は、深絞り適性及び成形体の成型保持性があり、熱プレス成型時の作業性に優れ、不透明性、耐油性、耐水性があり、フランジ部の平坦性が良く、トップシール適性に優れ、耐熱用途ではフィルム貼りを行っても木材パルプの配合率を５ １ 重量％ 以上としたことによって容器包装リサイクル法で紙として扱われ、高い生産効率で成型品を提供することを目的とし、Ｎ−ＢＫＰ（針葉樹晒しクラフトパルプ）、熱可塑性合成繊維及び填料を主体として組成されており、そして表層、中層、裏層で構成される坪量２５０ｇ／ｍ２以上の多層抄きによって、加工性に優れた熱成型可能な成型紙についての技術が記載されている。しかし、深絞り成形後のその密度は０．５ｇ／ｃｍ３程度で、密度の高いものであり、断熱性、保温性、クッション性などの特性を持つものではない。
【０００４】
特許文献２は、低密度体で、断熱性、保温性、耐衝撃性、クッション性等に優れた発泡体粒子混抄紙の提供を目的とし、天然パルプ１００重量部に対して発泡性粒子を３〜２０重量部添加し、混抄させ、加熱乾燥時に発泡することによって、密度０．１〜０．３ｇ／ｃｍ３の混抄紙を製造する方法が、示されているが、この場合、その成形性は十分ではなく、成形時に大きな伸びを要求される深絞りの成形を行う時に混抄紙が破断したり、混抄紙に皺がでたりして、深絞り成形を行うことが出来ない。
【０００５】
特許文献３は、特許文献２と同様に低密度体で、断熱性、保温性、耐衝撃性、クッション性等に優れた発泡体粒子混抄紙の提供を目的とし、天然パルプ５０重量％以上で、他に合成パルプを配合した繊維層に対して、発泡性粒子を３〜２０重量部添加し、混抄させ、密度０．１〜０．３ｇ／ｃｍ３の混抄紙を製造する方法が示されている。この文献の混抄紙の場合にも、大きな伸びを要求される深絞りの成型を行う場合には混抄紙が破断したり、混抄紙に皺がでたりして、深絞り成型を行うことが出来ない。
【０００６】
【特許文献１】特開２００６−０２２４３９号公報
【特許文献２】特許第３０２４５９１号公報
【特許文献３】特許第３１６６７６３号公報
【発明の開示】
【発明が解決しようとする課題】
【０００７】
以上に述べた通り、断熱性、保温性、クッション性などの特性をもつ嵩高深絞り成形体を、従来技術の様な問題を生じることなく製造することを可能とする熱成形可能な深絞り成形性紙を造る従来の技術は存在していない。
【０００８】
本発明の目的は、断熱性、保温性、クッション性などの特性をもつ嵩高い深絞り成形体を製造することを可能とする熱成形可能な成形性紙を通常の抄紙機を用いて製造し、しかも、嵩高成形体に深絞り成形を行うときに、破断・皺の発生のない該深絞り成形性紙を提供することである。また、本発明の目的は、耐熱用途で、フィルムを貼っても、木材パルプの配合率が５１質量％以上としたことによって、容器包装リサイクル法で紙として取り扱われる成形性紙を提供することである。
【課題を解決するための手段】
【０００９】
本発明者は、成形性、リサイクル性の点から検討を重ねた結果、Ｎ−ＢＫＰ（針葉樹晒しクラフトパルプ）、熱可塑性合成繊維及び発泡性マイクロカプセル粒子を主体として組成される熱成形可能な発泡性成形性紙を多層で構成し、主として中間層に発泡性マイクロカプセルを混抄した場合に、驚くべきことに上記の課題が解決できることを見出した。
【００１０】
すなわち本発明は、Ｎ−ＢＫＰ（針葉樹晒しクラフトパルプ）、熱可塑性合成繊維及び発泡性マイクロカプセル粒子を主体として組成される熱成形可能な発泡性成形性紙において、該成形性紙が表層、少なくとも１層の中層、裏層で構成される木材パルプ配合率５１％以上の多層抄き紙であり、該中層に繊維層１００質量％当たり、加熱によってその直径が約４〜５倍及び体積が６０倍以上に膨張する発泡性マイクロカプセル粒子を１０〜４０質量％配合し、表層および裏層には該発泡性マイクロカプセル粒子を配合しないかまたは中層よりも少なく最大１０質量％配合し、抄紙機の乾燥工程で、該発泡性マイクロカプセル粒子を発泡させずに乾燥後、キャレンダーに掛け、厚さ１ｍｍ以下で巻き取ることを特徴とする深絞り成形性紙に関する。
【００１１】
本発明の一つの実施形態においては、成形性紙の表裏層に前記発泡性マイクロカプセル粒子を繊維層１００質量％当たり１〜１０質量％添加し、前記多層抄き紙全体としての繊維層１００質量％当たり、該発泡性マイクロカプセル粒子が９〜３５質量％になることを特徴とする深絞り成形性紙に関するものである。
【００１２】
本発明の一つの有利な実施形態においては、熱可塑性合成繊維が、融点１００〜１８０℃である多分岐状ポリエチレン系合成パルプであることを特徴とする深絞り成形性紙に関する。
【００１３】
本発明の一つの有利な実施形態においては、前記深絞り成形性紙において、添加した発泡性マイクロカプセル粒子を、１００〜２２０℃の加熱によって、直径が約４〜５倍、体積が６０倍以上に膨張させ、発泡性マイクロカプセル粒子の含有量に依存してかつ使用目的に応じて、未発泡の多層抄き紙の厚さの好ましくは４〜８倍、特に好ましくは４〜６倍の厚さに発泡膨張させることを特徴とする深絞り成形性紙に関するものである。
【００１４】
本発明の一つの有利な実施態様においては、耐熱用途のために、成形性紙の表面をポリエチレンフィルム、ポリプロピレンフィルム、ポリエステルフィルム、ポリブチレンテレフタレートフィルム、ポリメチルペンテンフィルムでラミネート加工してもよい。
【００１５】
本発明の一つの有利な実施形態においては、深絞り成形性紙の発泡方法として、乾燥したシートを熱プレス成形にて、目的の厚さのクリアランスを開けて温度１００〜２２０℃で加熱発泡させ、その後で深絞り成形する方法がある。
【００１６】
また、本発明の深絞り成形性紙を、そのまま深絞り成形機に入れ、目的の厚さのクリアランスを開けて温度１００〜２２０℃で直接的に加熱成形する方法もある。
【００１７】
本発明の一つの有利な実施形態においては、前記成形性紙の発泡後の密度が、０．１ｇ／ｃｍ３未満であることを特徴とする深絞り成形体に関する。
【発明の効果】
【００１８】
本発明の成形性紙は、木材パルプ、熱可塑性合成繊維及び発泡性マイクロカプセル粒子を組み合わせる構成によって、深絞りの成形を行うときに、破断・皺の発生なく深絞り成形可能であり、厚さ１ｍｍ以下であるためにリールでの巻き取りで皺や折れが発生せず、発泡ムラも発生せず、発泡後または深絞り成形後に断熱性、保温性、クッション性などの特性をもたせた機能性の高い、かつ、容器包装リサイクル法で紙として取り扱われる分野で、従来ではできなかった熱成形可能な０．１ｇ／ｃｍ３未満の低密度の成形体を提供することが可能となった。
【発明を実施するための最良の形態】
【００１９】
本発明は、木材パルプと熱可塑性合成繊維と発泡性マイクロカプセル粒子とを混抄した熱成形可能な多層抄き成形性紙である。
【００２０】
本発明における熱可塑性合成繊維であるポリオレフィン系合成パルプとしては、汎用の抄紙機による湿式抄造プロセスに適した、多分岐状の繊維性状を有するポリエチレン又はポリプロピレンからなるポリオレフィン系合成パルプが好ましい。また、成形時の加熱によって木材パルプとの熱溶融による接着性に優れるものが好ましく、融点が１００〜１８０℃のポリオレフィン系の合成パルプが安価であり、好適に用いられる。例えば、三井化学（株）からＳＷＰの商品名で市販されているものを使用できるが、本発明はこのＳＷＰに限定されるものではない。
【００２１】
これらのポリオレフィン系合成パルプの形態は、抄紙機で抄紙できる範囲であれば短繊維でも長繊維でもよいが、その平均繊維長として０．１〜１０ｍｍの範囲内であることが好ましい。０．１ｍｍ未満では、繊維間の絡み合いが少なく実質的にシート状にすることが難しく、１０ｍｍを超えると抄紙で、均一なシートにすることが難しい。
【００２２】
本発明で使用する木材パルプとしては、主にＮ−ＢＫＰ（針葉樹晒クラフトパルプ）に代表される木材漂白化学パルプが使用される。必要に応じてＬ−ＢＫＰ（広葉樹晒クラフトパルプ）、ＧＰ（砕木パルプ）、ＴＭＰ（サーモメカニカルパルプ）、ＢＣＴＭＰ（晒ケミサーモメカニカルパルプ）などの機械パルプ、古紙パルプを適宜配合する事も出来る。
【００２３】
本発明の成形性紙における熱可塑性合成繊維と木材パルプとの配合率は、表層、裏層と中層では異なっていてもよい。適正な配合率は、熱成形時の深絞り適性、成形体の形状安定性、作業性などを加味しながら予備実験によって容易に決定できる。
【００２４】
本発明の成形性紙における熱可塑性合成繊維の配合率は、表層、裏層においては、０〜３０質量％、好ましくは、１０〜２５質量％とする。３０質量％以上では、熱成形加工時に金型に融着しやすくなり、離型性が劣る。また、中層においては３０〜１００質量％、好ましくは４０〜９０質量％、更に好ましくは、４５〜８５重量％とする。３０質量％未満では、熱成形加工後の深絞り適性及び成形体の形状安定性が劣る。また、全層として、木材パルプの配合率を５１質量％以上とするような配合率が好ましい。
【００２５】
本発明の成形性紙に使用する発泡性マイクロカプセル粒子は、マイクロカプセル内に低沸点溶剤を封入した熱膨張性マイクロカプセルで、８０〜２２０℃の温度で、短時間の加熱によってその直径が４〜５倍及び体積が６０倍以上に膨張する平均径が５〜４０μｍの粒子である。低沸点溶剤としては、イソブタン、ペンタン、石油エーテル、ヘキサン、低沸点ハロゲン化炭化水素、メチルシランなどの揮発性有機溶剤を塩化ビニリデン、アクリロニトリル、アクリル酸エステル、メタクリル酸エステルなどの共重合体から成る熱可塑性樹脂で包み込んだものである。これらの発泡性マイクロカプセル粒子として、例えばエクスパンセルＤＵ、同ＷＵＦ（スウェーデン製、販売元日本フィライト（株））が使用できるが、本発明はこのエクスパンセルＤＵ、同ＷＵＦに限定されるものではない。
【００２６】
発泡性マイクロカプセル粒子の配合量は、成形性紙の中層繊維層１００質量部％当たり、１０〜４０質量％、好ましくは１０〜３８質量％であり、より好ましくは１０〜３５質量％である。１０質量％未満では、密度が高くなり、断熱性、保温性およびクッション性が低下し、４０質量％を超えると、経済性の面から、あまり適当とはいえない。また、表裏層に入れる場合は、表裏層の繊維層１００質量部％当たり、最大１０質量％、好ましくは最大９質量％、特に好ましくは８質量％配合し、その量は中層の発泡性マイクロカプセル粒子の配合量よりも少ない。表裏層の該粒子配合量が１０質量％より多いと、深絞り成形時に成形体に皺が発生する恐れがある。成形性紙の繊維層全体に対して９〜３５質量％配合する。成形性紙の繊維全体に対する発泡性マイクロカプセルの配合量が９質量％未満であると、発泡量が少な過ぎて十分な断熱性、保温性およびクッション性を達成できず、３５質量％を超える場合には十分な強度の紙を得ることができない。
【００２７】
本発明の成形性紙中には、前記パルプ、発泡性マイクロカプセル粒子の他に、本発明の目的効果を損なわない範囲で、一般的に使用されている各種の歩留り向上剤、紙力向上剤、内添サイズ剤、ピッチコントロール剤、消泡剤などの薬品類を適宜使用できる。
【００２８】
本発明の成形性紙は、長網抄紙機、円網抄紙機、長網と円網のコンビネーションマシンなどの一般的な多層抄き抄紙機によって製造される。
【００２９】
また、本発明の成形性紙にサイズプレス、ゲートロールなどの塗工方法にて、紙の表面に澱粉、ポリビニルアルコール、表面サイズ剤、蛍光増白剤などを塗布することも可能である。  
【００３０】
本発明の成形性紙の坪量は、特に限定するものではないが通常２００〜６００ｇ／ｍ２程度の範囲である。
【００３１】
発泡処理前の乾燥方法としては、特に限定されるものではなく、通常のシリンダードライヤーなどにおいて、発泡性マイクロカプセル粒子が発泡しない７０℃以下での乾燥が必要である。
【００３２】
本発明の成形性紙のカレンダー処理は、紙厚の均一化と共に抄紙機で巻き取れる厚さに処理する目的で行われる。その厚さは、１ｍｍ以下である。カレンダー処理は、オンマシンで配置されているマシンカレンダー、その他にスーパーカレンダー、グロスカレンダー、ブラッシカレンダー、マットカレンダー、ソフトカレンダーなどを用いることができ、カレンダーの種類は、特に限定されるものではない。  
【００３３】
本発明の成形性紙の発泡方法の一つとして、巻き取られた発泡前の成形性紙を所定の大きさに断裁し、これを熱プレスなどの加熱プレス機での深絞り成形により、目的の厚さのクリアランスで、上下からプレス加熱する方法が挙げられる。その際の密度は特に限定されないが、低密度であるのが望ましく、特に０．０６〜０．１３ｇ／ｃｍ３であることが望ましい。密度が、０．１３ｇ／ｃｍ３より多い場合、発泡量が不十分であり、発泡成形体の断熱性、保温性、クッション性などの特性が失われる恐れがある。
【００３４】
発泡方法のもう一つの方法として、目的の大きさに打ち抜き、成形機で加工する際に、成形機にて、所定の厚さで成形し、加熱発泡する方法が挙げられるが、成形時間が長く、成形効率が低下する恐れがある。
【００３５】
実施例：
本発明を実施例によって、更に詳細に説明するが、本発明は、勿論これに限定されるものではない。なお、特に断らない限り、例中の部、添加％は固形分換算での質量部または、質量％である。
【実施例１】
【００３６】
＜成形性紙の製造＞
表裏層として、Ｎ−ＢＫＰ／ＳＷＰ（三井化学社製、Ｅ６２０、融点１３５℃の多分岐状ポリエチレン系合成パルプ）＝７０／３０％配合のパルプを混合し、カナディアンスタンダードフリーネス（以下「フリーネス」と略す。）５００ｍｌのパルプスラリーを得、内添サイズ剤としてロジン系エマルジョン（星光ＰＭＣ社製、ＡＬ−１２０）を対パルプ０．３％、硫酸バンドを対パルプ１％、カチオン化澱粉（日本食品化工社製、ネオタック４０Ｔ）を対パルプ１％添加し、丸網抄紙機にて、表裏層の目標坪量を９０ｇ／ｍ２とした。中層として、Ｎ−ＢＫＰ／ＳＷＰ（三井化学社製、Ｅ６２０）＝５０／５０％配合し、フリーネス５００ｍｌのパルプスラリーとし、この繊維層１００質量％当たり、発泡性マイクロカプセル粒子としてエクスパンセル９３０−１２０ＤＵ（スウェーデン製、販売元日本フィライト（株））２５質量％を添加し、内添サイズ剤としてロジン系エマルジョン（星光ＰＭＣ社製、ＡＬ−１２０）を対パルプ０．３％、硫酸バンドを対パルプ１％、カチオン化澱粉（日本食品化工社製、ネオタック４０Ｔ）を対パルプ１％添加し、丸網抄紙機にて、２つの中層の目標坪量をそれぞれ１３５ｇ／ｍ２とし、４層抄き合わせによって目標坪量４５０ｇ／ｍ２にて紙を抄紙し、ドライヤーにて７０℃で乾燥し、キャレンダーを掛け、厚さ１ｍｍにてリールで巻き取り、発泡性マイクロカプセル粒子を発泡させていない成形性紙を製造した。
【００３７】
＜発泡させた嵩高成形体の調整＞
上記の発泡前の成形性紙を縦２０ｃｍ×横２０ｃｍの大きさに断裁し、熱プレス（ミニテストプレス−１０、東洋精機社製）を用い、クリアランス６ｍｍで、プレス上下の温度２００℃にて、一分間プレスし、発泡性マイクロカプセル粒子を発泡させた嵩高成形体を得た。
【００３８】
本発明の実施例における坪量、厚さ及び密度は、次のＪＩＳに従い、発泡ムラの有無、金型成形性については、目視で評価した。      
【００３９】
ａ．坪量：ＪＩＳ  Ｐ  ８１２４
ｂ．厚さ、密度：ＪＩＳ  Ｐ  ８１１８
ｃ．発泡ムラ：目視にて評価
○：発泡ムラなし、実用レベルにある。
△：発泡ムラ幾分あり、実用に耐えない。
×：発泡ムラあり、実用に耐えない。
ｄ．深絞り成形性：深さ１０ｍｍのトレイ成形機を用いて、雄雌金型をセットし温度（１８０±５）℃、プレス圧５０ｋｇ／ｃｍ２、クリアランス５ｍｍ、プレス時間１０秒で連続成形を行い、材料破壊、皺発生の有無などの深絞り適性及び成形体の形状安定性を総合して評価した。
○：良好で、実用レベルにある。
△：やや劣り、実用に耐えない。
×：劣り、実用に耐えない。
【実施例２】
【００４０】
実施例１の表裏層に繊維層１００質量％当たり、発泡性マイクロカプセル粒子としてエクスパンセル００７−４０ＷＵＦ（スウェーデン製、販売元日本フィライト（株））３．５質量％を添加した以外は、実施例１と同様にして、４層抄き合わせによって坪量４５０ｇ／ｍ２にて紙を抄紙し、ドライヤーにて７０℃で乾燥し、リールで巻き取り、発泡性マイクロカプセル粒子を発泡させていない成形性紙を得、実施例１と同様に熱プレスにて、発泡性マイクロカプセル粒子を発泡させた嵩高成形体を得た。
【実施例３】
【００４１】
実施例１の原紙において、中層に繊維層１００質量％当たり、発泡性マイクロカプセル粒子としてエクスパンセル９３０−１２０ＤＵ（スウェーデン製、販売元日本フィライト（株））３０質量％を添加した以外は実施例１と同様にして、４層抄き合わせによって目標坪量４５０ｇ／ｍ２にて紙を抄紙し、ドライヤーにて７０℃で乾燥し、リールで巻き取り、発泡性マイクロカプセル粒子を発泡させていない成形性紙を得、実施例１と同様に熱プレスにて、発泡性マイクロカプセル粒子を発泡させた嵩高成形体を得た。
【比較例１】
【００４２】
実施例１において、中層に繊維層１００質量％当たり、発泡性マイクロカプセル粒子としてエクスパンセル９３０−１２０ＤＵ（スウェーデン製、販売元日本フィライト（株））９質量％を添加した以外は実施例１と同様にして、４層抄き合わせによって目標坪量４５０ｇ／ｍ２にて紙を抄紙し、ドライヤーにて７０℃で乾燥し、リールで巻き取り、発泡性マイクロカプセル粒子を発泡させていない成形性紙を得、実施例１と同様に熱プレスにて、発泡性マイクロカプセル粒子を発泡させた嵩高成形体を得た。
【比較例２】
【００４３】
実施例１において、ドライヤーにて７０℃で乾燥し、キャレンダーを掛けずに、厚さ１．５ｍｍにて、リールで巻き取り、発泡性マイクロカプセル粒子を発泡させていない成形性紙を得、実施例１と同様に熱プレスにて、発泡性マイクロカプセル粒子を発泡させた嵩高成形体を得た。
【比較例３】
【００４４】
実施例１において、表裏層のＮ−ＢＫＰ／ＳＷＰ（三井化学社製、Ｅ６２０）＝５０／５０％配合のパルプを混合した以外は実施例１と同様にして、４層抄き合わせによって目標坪量４５０ｇ／ｍ２にて紙を抄紙し、ドライヤーにて７０℃で乾燥し、リールで巻き取り、発泡性マイクロカプセル粒子を発泡させていない成形性紙を得、実施例１と同様に熱プレスにて、発泡性マイクロカプセル粒子を発泡させた嵩高成形体を得た。
【００４５】
これらの結果を表１に示す。
【００４６】
【表１】
2008050724.tif 000002
【００４７】
表の結果及び実施例から明らかなように、本発明の成形性紙は、木材パルプと熱可塑性合成繊維と発泡性マイクロカプセル粒子とを主体にした多層抄き板紙において、木材パルプ配合率が全層として５１質量％以上、発泡性マイクロカプセル粒子が繊維層に対し、９〜３５質量％である熱成形可能な成形性紙を製造することによって、比較的に密度が低く、断熱性、保温性、クッション性などの特性をもち、深絞り成形性を備えた成形性紙を提供することを可能とした。また、木材パルプの配合率を５１質量％以上としたことによって、容器包装リサイクル法で、紙として取り扱われる。
【００４８】
詳細には、比較例１の中層の発泡剤の配合率が９％においては、発泡後の厚さが３．２ｍｍ（３．２倍）と発泡量が少なくかつ密度０．１５６ｇ／ｃｍ３と高いために、断熱性、保温性、クッション性が不十分である。また、比較例２では、発泡性マイクロカプセル粒子を発泡させていない乾燥シートの厚さが１．５ｍｍと、１ｍｍを超えると、リールでの巻き取りで皺や折れが発生し、発泡ムラも発生し、深絞り適性が劣り成形性に問題が出る。さらに、比較例３では、表裏層の熱可塑性合成繊維の割合を５０％と増やし、木材パルプの配合率が５１％を下回ると熱成形時に金型にくっつき、外れにくくなり、成形性も不良となる。
【００４９】
以上のように、本発明の成形性紙は、木材パルプと熱可塑性合成繊維と発泡性マイクロカプセル粒子とを主体として、構成することによって、深絞りの成形を行うときに混抄紙の破断・皺の発生のない深絞り成形可能であり、成形物の形状安定性もあり、断熱性、保温性、クッション性などの特性をもち、良好な成形性を備え、廃棄する際にも木材繊維成分を５１質量％以上としたことによって、容器包装リサイクル法で紙と取り扱える嵩高成形紙を得ることを見出した。
【手続補正書】
【提出日】平成18年9月21日(2006.9.21)
【手続補正１】
【補正対象書類名】明細書
【補正対象項目名】００３３
【補正方法】変更
【補正の内容】
【００３３】
本発明の成形性紙の発泡方法の一つとして、巻き取られた発泡前の成形性紙を所定の大きさに断裁し、これを目的の厚さのクリアランスで、上下からプレス加熱する方法が挙げられる。その際の密度は特に限定されないが、低密度であるのが望ましく、特に０．０６〜０．１３ｇ／ｃｍ３であることが望ましい。密度が、０．１３ｇ／ｃｍ３より多い場合、発泡量が不十分であり、発泡成形体の断熱性、保温性、クッション性などの特性が失われる恐れがある。裁断し発泡後の成形性紙は深絞り成形できる。
【手続補正２】
【補正対象書類名】明細書
【補正対象項目名】００３７
【補正方法】変更
【補正の内容】
【００３７】
＜発泡させた嵩高成形体の調整＞
上記の発泡前の成形性紙を縦２０ｃｍ×横２０ｃｍの大きさに断裁し、熱プレス（ミニテストプレス−１０、東洋精機社製）を用い、クリアランス５ｍｍで、プレス上下の温度２００℃にて、一分間プレスし、発泡性マイクロカプセル粒子を発泡させた嵩高成形体を得た。